(57)【要約】    水性系を、不飽和グラフト酸を含み、約３重量％〜約３５重量％のパーセント酸グラフトを有する重合性酸グラフトコポリマー、およびアルキレンオキシドポリマー骨格で処理するシリカスケール形成を阻害するための方法。  【選択図】なし【特許請求の範囲】
【請求項１】
シリカスケール形成を阻害する方法であって、前記方法は、シリカを含む水性系を、約３．０重量％〜約３５重量％の不飽和グラフト酸およびアルキレンオキシドポリマー骨格を含む有効量の重合性酸グラフトポリマーで処理するステップを含み、前記アルキレンオキシドポリマー骨格が以下の式を有し、
【化１】
2021526453.tif 000008
式中、各Ｒ’は、独立して水素原子、水素ラジカル、およびアシルラジカルからなる群から選択され、
Ｒ”は、独立して水素原子、水素ラジカル、アミン含有ラジカル、およびアシルラジカルからなる群から選択され、
各「ｎ」は、独立して、２〜４の値を有し、
各「Ｚ」は、独立して、４〜約１８００の値を有し、
「ａ」は、１〜４の値を有する、方法。
【請求項２】
前記Ｒ’は、脂肪族不飽和を含まないアシルラジカルである、請求項１に記載の方法。
【請求項３】
Ｒ’およびＲ”は、どちらも水素原子ではない、請求項１に記載の方法。
【請求項４】
前記グラフト酸は、アクリル酸、メタクリル酸、イタコン酸、マレイン酸、２−アクリルアミド−２−メチルプロピルスルホン酸（ＡＭＰＳ）、２−メタクリルアミド−２−メチルプロピルスルホン酸、スチレンスルホン酸、ビニルスルホン酸、エチレングリコールメタクリレートホスフェート、ビニルホスホン酸、およびそれらの混合物からなる群から選択される、請求項１に記載の方法。
【請求項５】
「ｎ」＝２または３であり、
「ａ」は、１の値を有し、
各Ｒ’またはＲ”は、独立して水素原子、水素ラジカル、およびアシルラジカルからなる群から選択され、
前記アルキレンオキシドポリマー骨格は、エチレンオキシド（「ＥＯ」）またはプロピレンオキシド（「ＰＯ」）ポリマーのいずれかである、請求項１に記載の方法。
【請求項６】
前記アルキレンオキシドポリマー骨格は、オキシエチレン（「ＥＯ」）およびオキシプロピレン（「ＰＯ」）からなる群から選択される、請求項１に記載の方法。
【請求項７】
前記アルキレンオキシドポリマー骨格は、約０：１００〜約１００：０のＥＯ：ＰＯの重量比を有するＥＯおよびＰＯポリマーのコポリマーである、請求項１に記載の方法。
【請求項８】
前記アルキレンオキシドポリマー骨格は、約９０：１０〜約１０：９０のＥＯ：ＰＯの重量比を有するＥＯおよびＰＯポリマーのコポリマーである、請求項１に記載の方法。
【請求項９】
前記アルキレンオキシドポリマー骨格は、約７５：２５〜約２５：７５のＥＯ：ＰＯの重量比を有するＥＯおよびＰＯポリマーのコポリマーである、請求項１に記載の方法。
【請求項１０】
前記ポリマーは、約１５００ダルトン〜約８００００ダルトンの数平均分子量を有する、請求項１に記載の方法。
【請求項１１】
前記グラフト酸は、アクリル酸（１０重量％）であり、前記アルキレンオキシドポリマー骨格が、５０：５０のオキシエチレン（「ＥＯ」）対オキシプロピレン（「ＰＯ」）の重量比を有するポリ（オキシエチレン−オキシプロピレン）である、請求項１に記載の方法。
【請求項１２】
前記ポリ（オキシエチレン−オキシプロピレン）は、約５０００ダルトンの分子量を有する、請求項１０に記載の方法。
【請求項１３】
前記グラフトポリマーの前記有効量は、約０．５ｐｐｍ〜約１０００ｐｐｍである、請求項１に記載の方法。
【請求項１４】
前記水性系は、約６．０〜約１０．０のｐＨを有する、請求項１に記載の方法。
【請求項１５】
前記水性系は、２０℃〜２５０℃の温度を有する、請求項１に記載の方法。
【請求項１６】
前記水性系は、冷却水、脱塩、濾過、逆浸透、糖蒸発器、紙処理、採掘回路、地熱エネルギーシステム、ＳＡＧＤシステム、およびシリカブラインからなる群から選択される、請求項１に記載の方法。
【請求項１７】
前記水性系は、前記シリカブラインであり、前記グラフトポリマーは、沈殿物の形成が最小限であるシリカスケール形成を阻害する、請求項１０に記載の方法。
【請求項１８】
前記水性系の有効量は、５ｐｐｍ〜１５ｐｐｍであり、
前記水性系は、前記グラフトポリマーで２４時間処理した後、５０％を超えるシリカスケールのパーセント阻害を有し、
前記水性系は、前記グラフトポリマーで２４時間処理した後、１０ＮＴＵ未満の濁度を有する、請求項１に記載の方法。
【発明の詳細な説明】
【技術分野】
【０００１】
相互参照
この国際特許出願は、２０１８年６月１日に出願されたインド仮出願第２０１８４１０２０５９８号の優先権を主張する。
【０００２】
本発明は、スケール阻害に関する。具体的には、本発明は、シリカスケールの形成を阻害するための酸グラフトＥＯ−ＰＯコポリマーの使用に関する。
【背景技術】
【０００３】
それらの名称が意味するように、「グラフトコポリマー」は、別個の「骨格」上にグラフトされ、当技術分野でよく知られているポリマー「分岐」を表す。例えば、グラフトコポリマーは、米国特許第５，３７４，６７４号、同第５，０３５，８９４号、および同第４，５５２，９０１号に開示されている。
【０００４】
シリカおよび金属ケイ酸塩のスケールは、水性系を利用する多くの産業で問題がある。最も影響を受けるセグメントは、工業用水処理、特に逆浸透（ＲＯ）、冷却塔、ボイラ、ならびに石油およびガスの用途、特に地熱エネルギーの取り出しおよび蒸気支援重力排水（ＳＡＧＤ）の用途である。Ｂａｙｅｒプロセスを利用したアルミナ精製などの採掘作業でも、シリカおよびケイ酸塩のスケールに重大な問題がある。
【０００５】
シリカおよびケイ酸塩スケールの形成は、ｐＨ、温度、シリカ濃度、およびそのような系で使用される水中に存在する多価金属イオンの存在などの操作条件に依存する。それらの条件に基づいて、異なるタイプのシリカまたはケイ酸塩スケールが形成される場合がある。例えば、８．５を超えるｐＨ値では、Ｍｇ２＋、Ｃａ２＋、Ａｌ３＋、またはＦｅ３＋などの多価イオンの存在に応じて、シリカスケールは主に金属ケイ酸塩の形になるが、コロイダルシリカ（重合シリカ粒子）は、６．５〜８．５のｐＨ値でより一般的である。スケールは、生成装置に堆積し、最終的に流れを制限し、コストのかかるプロセスのダウンタイムにつながる可能性がある。典型的なスケール除去処理は、機械的洗浄、またはフッ化水素酸洗浄などの危険で腐食性の酸洗浄を含む。
【０００６】
スケール阻害剤は、当技術分野で知られている。例えば、米国特許第６，１６６，１４９号は、親水性グラフトポリマーおよびポリエーテル化合物を含み、任意選択的に不飽和カルボン酸タイプのポリマーをさらに含むスケール阻害剤として好適である親水性グラフトポリマー含有組成物を作製するためのプロセスを開示する。同様に、米国特許第５，３７８，３６８号は、工業用水システムにおけるシリカ／ケイ酸塩の堆積を制御するためのポリエーテルポリアミノメチレンホスホネートの使用を開示する。ポリエーテルポリアミノメチレンホスホネートは、単独で、またはポリマー添加剤と組み合わせて使用することができる。
【０００７】
米国特許第４，６１８，４４８号は、スケール阻害剤としてのカルボン酸／スルホン酸／ポリアルキレンオキシドポリマーの使用を開示する一方で、米国特許第４，９３３，０９０号は、シリカ／ケイ酸塩の堆積を制御するための選択されたホスホネートおよび任意選択的なカルボン酸／スルホン酸／ポリアルキレンオキシドポリマーの使用を開示する。米国特許第６，０５１，１４２号は、冷却およびボイラ水システムにおけるシリカおよびケイ酸塩のスケールを制御するためのエチレンオキシド−プロピレンオキシド（ＥＯ−ＰＯ）ブロックコポリマーの使用を開示する。最後に、米国特許第７，３１６，７８７号は、コロイド状シリカスケール阻害剤としての疎水性修飾エチレンオキシドポリマーの使用を開示する。
【０００８】
新しいスケール阻害剤の開発にもかかわらず、シリカスケーリングは、水性系における主要な課題であり続けており、したがって、当技術分野で知られているものを超えるスケール阻害性能を有するポリマーの必要性を示している。
【発明の概要】
【０００９】
本発明の一態様によれば、シリカを含有する水性系を、不飽和グラフト酸（アクリル酸、メタクリル酸、イタコン酸、マレイン酸、２−アクリルアミド−２−メチルプロピルスルホン酸（ＡＭＰＳ）、２−メタクリルアミド−２−メチルプロピルスルホン酸、スチレンスルホン酸、ビニルスルホン酸、エチレングリコールメタクリレートホスフェート、またはビニルホスホン酸など）を含み、約３重量％〜約３５重量％のパーセント酸グラフトおよびアルキレンオキシドポリマー骨格を有する有効量の重合性酸グラフトコポリマーで処理することを介して、シリカスケール形成を阻害する方法が提供され、アルキレンオキシドポリマー骨格が以下の式を有し、
【化１】
2021526453.tif 000002
式中、各Ｒ’は、独立して水素原子、水素ラジカル、またはアシルラジカルのいずれかであり、Ｒ”は、独立して水素原子、水素ラジカル、アミン含有ラジカル、またはアシルラジカルのいずれかであり、各「ｎ」は、独立して２〜４の値を有し、各「Ｚ」は、独立して４〜約１８００の値を有し、「ａ」は、１〜４の値を有する。好ましい実施形態では、「ｎ」＝２または３、「ａ」が１の値を有し、各Ｒ’またはＲ”が独立して水素原子、水素ラジカル、またはアシルラジカルのいずれかであり、エチレンオキシド（「ＥＯ」）またはプロピレンオキシド（「ＰＯ」）ポリマーのいずれかをそれぞれもたらす。ベースポリマーは、好ましくは、約２００ダルトン〜８０，０００ダルトンの分子量を有する。
【００１０】
開示された発明は、逆浸透（ＲＯ）、冷却塔、ボイラ、地熱、およびＳＡＧＤ用途で使用することができるコロイド状シリカスケール阻害剤としてのアクリル酸グラフトエチレンオキシド−プロピレンオキシド（ＥＯ−ＰＯ）コポリマーの新規使用を対象とする。好ましい実施形態では、開示された発明で使用するためのコポリマーは、約５０００ダルトンの分子量を有し、アルキレンオキシドポリマー骨格にグラフトされた約１０重量％のアクリル酸を有する、ＥＯとＰＯとのコポリマーである。このコポリマーの１つの利点は、上記の用途に悪影響を与え得る沈殿物（フロック）の形成が最小限であるコロイダルシリカの形成を阻害することである。
【００１１】
発明を実施するための最良の形態
開示された発明は、シリカを含有する水性系を、不飽和グラフト酸（アクリル酸、メタクリル酸、イタコン酸、マレイン酸、２−アクリルアミド−２−メチルプロピルスルホン酸（ＡＭＰＳ）、２−メタクリルアミド−２−メチルプロピルスルホン酸、スチレンスルホン酸、ビニルスルホン酸、エチレングリコールメタクリレートホスフェート、ビニルホスホン酸からなる群から選択される酸など）を含み、約３重量％〜約３５重量％のパーセント酸グラフト、およびアルキレンオキシドポリマー骨格を有し、アルキレンオキシドポリマー骨格が以下の式を有する、有効量の重合性酸グラフトコポリマーで処理することを介して、シリカスケール形成を阻害する方法を対象とし、
【化２】
2021526453.tif 000003
式中、各Ｒ’は、独立して水素原子、水素ラジカル、またはアシルラジカルから選択され、Ｒ”は、水素原子、水素ラジカル、アミン含有ラジカル、またはアシルラジカルから選択され、各「ｎ」は、独立して２〜４の値を有し、各「Ｚ」は、独立して４〜約１８００の値を有し、「ａ」は、１〜４の値を有する。一実施形態では、Ｒ’は、脂肪族不飽和を含まないアシルラジカルである。別の実施形態では、Ｒ’およびＲ”は、どちらも水素原子ではない。
【００１２】
本明細書に記載された全てのパーセンテージは、特に明記されていない限り、重量パーセント（重量％）である。
【００１３】
温度は、摂氏（℃）で表され、「周囲温度」とは、特に指定がない限り、２０℃〜２５℃を意味する。
【００１４】
「ポリマー」は、同じまたは異なるタイプのモノマーにかかわらず、モノマーを重合することによって調製されたポリマー化合物または「樹脂」を指す。本明細書で使用される場合、「ポリマー」という一般用語は、１つ以上のタイプのモノマーから作製されたポリマー化合物を含む。本明細書で使用される「コポリマー」は、２つ以上の異なるタイプのモノマーから調製されたポリマー化合物である。同様に、「ターポリマー」は、３つの異なるタイプのモノマーから調製されたポリマー化合物である。
【００１５】
「水性系」とは、一般に、これらに限定されないが、冷却水、ボイラ水、脱塩、ガススクラバ、溶鉱炉、下水汚泥熱調節設備、ろ過、逆浸透、糖蒸発器、紙処理、採掘回路などが挙げられる、水を含有する任意の系を指す。
【００１６】
「シリカスケール」という用語は、一般に、水処理装置の内面に堆積および蓄積されるシリカを含有する固体材料を指す。「シリカスケール」は、一般に、コロイド状またはアモルファスシリカ（ＳｉＯ２）およびケイ酸塩（ケイ酸マグネシウムなど）などの複数のタイプのシリカスケールを含む。蓄積されたシリカスケールは、シリカおよびケイ酸塩タイプのスケールの組み合わせである場合があり、場合によっては、どちらか一方のタイプのスケールが優勢であることが多い。コロイド状／アモルファスシリカスケールは、以下、主にコロイド状／アモルファスケイ酸塩タイプであるシリカスケール堆積物を一般的に指すために使用される用語である。金属の種類に応じて、炭酸カルシウム、硫酸カルシウム、リン酸カルシウム、ホスホン酸カルシウム、シュウ酸カルシウム、硫酸バリウム、シリカ、沖積堆積物、金属酸化物、および金属水酸化物など、シリカタイプ以外の他の種類のスケールが存在し得、他のイオンは水性系に存在する。
【００１７】
コロイド状／アモルファスシリカスケールを形成するための化学反応機構は、一般に、水酸化物イオンによって触媒されるケイ酸のポリケイ酸塩への縮合重合を伴う。この反応機構は、一般に、以下のように進行する。
Ｓｉ（ＯＨ）４＋ＯＨ−→（ＯＨ）３ＳｉＯ−＋Ｈ２Ｏ                （Ｉ）
Ｓｉ（ＯＨ）３−＋Ｓｉ（ＯＨ）４＋ＯＨ−→（ＯＨ）３Ｓｉ−Ｏ−Ｓｉ（ＯＨ）３（二量体）＋ＯＨ−（ＩＩ）
（ＯＨ）３Ｓｉ−Ｏ−Ｓｉ（ＯＨ）３（二量体）→環状→コロイダル→アモルファスシリカ（スケール）（ＩＩＩ）
【００１８】
反応機構は、水酸化物イオンによって触媒されるため、低ｐＨではゆっくりと進行するが、ｐＨが約７を超えると、大幅に増加する。したがって、６．５〜８．５などの「中性」ｐＨを有する水性系におけるシリカスケール形成の防止が特に懸念される。
【００１９】
本発明の方法は、２０℃〜２５０℃の範囲の温度で、６．５〜１０．０のｐＨを有する水性系におけるコロイド状／アモルファスシリカスケールの堆積を制御するのに好適である。本方法は、有効量のアクリル酸グラフトエチレンオキシド−プロピレンオキシド（ＥＯ−ＰＯ）コポリマーを水性系に添加することを含む。
【００２０】
グラフトポリマー
グラフトポリマーは、（１）線形骨格ポリマー、および（２）別のポリマーのランダムに分布した分岐を含むセグメント化されたコポリマーである。
【００２１】
骨格ポリマー
グラフトコポリマーを作製するために使用されるポリ（アルキレンオキシド）化合物は、一般に、アルキレンオキシドまたはアルキレンオキシドの混合物を、連続してまたは組み合わせてアルコールと反応させることによって生成される。そのようなアルコールは、一価または多価であり得、式Ｒ”（ＯＨ）ａに対応し、式中、Ｒ”は、水素原子、水素ラジカル、アミン含有ラジカル、およびアシルラジカルからなる群から選択され、「ａ」は、１〜４の値を有する。そのようなアルコールは、メタノール、エタノール、プロパノール、ブタノール、エチレングリコール、グリセロール、グリセロールのモノエチルエーテル、グリセロールのジメチルエーテル、ソルビトール、１，２，６−ヘキサントリオール、トリメチロールプロパンなどを含む。
【００２２】
一般に、本発明で使用されるポリ（オキシアルキレン）化合物は、約２００ダルトン〜約８０，０００ダルトン、好ましくは約１５００ダルトン〜約２０，０００ダルトンの範囲の分子量（数平均）を有する。
【００２３】
重合性酸のポリ（オキシアルキレン）化合物へのグラフト化は、フリーラジカル重合によって実行することができ、約３〜約３５（好ましくは約５〜約２５）のグラフト化酸含量を与える。
【００２４】
有用なグラフト酸は、とりわけ、アクリル酸、メタクリル酸、イタコン酸、マレイン酸、２−アクリルアミド−２−メチルプロピルスルホン酸（ＡＭＰＳ）、２−メタクリルアミド−２−メチルプロピルスルホン酸、スチレンスルホン酸、ビニルスルホン酸、エチレングリコールメタクリレートホスフェート、およびビニルホスホン酸を含み、アクリル酸、マレイン酸、およびビニルホスホン酸がより好ましく、アクリル酸が最も好ましい。
【００２５】
本発明において有用なポリ（オキシアルキレン）化合物は、以下の式を有する式を有し、
【化３】
2021526453.tif 000004
式中、各Ｒ’は、独立して水素原子、水素ラジカル、またはアシルラジカルのいずれかであり、Ｒ”は、独立して水素原子、水素ラジカル、アミン含有ラジカル、またはアシルラジカルのいずれかであり、各「ｎ」は、独立して２〜４の値を有し、各「Ｚ」は、独立して４〜約１８００の値を有し、「ａ」は、１〜４の値を有する。好ましい実施形態では、ポリ（オキシアルキレン）化合物は、「ｎ」＝２または３、「ａ」が１の値を有し、各Ｒ’またはＲ”が独立して水素原子、水素ラジカル、またはアシルラジカルのいずれかであり、エチレンオキシド（「ＥＯ」）またはプロピレンオキシド（「ＰＯ」）ポリマーのいずれかをそれぞれもたらすような、ポリ（オキシエチレン−オキシプロピレン）ポリマーである。
【００２６】
ポリ（オキシエチレン−オキシプロピレン）ポリマーは、０：１００〜１００：０のオキシエチレン（「ＥＯ」）対オキシプロピレン（「ＰＯ」）の重量比を有する。ＥＯ−ＰＯコポリマーは、シリカスケールの形成を阻害することができるので、本発明のグラフトポリマーの骨格として特に適している。ＥＯ−ＰＯコポリマーは、エトキシ基およびプロポキシ基を含む有機化合物であり、好適なＥＯ−ＰＯコポリマーとしては、ＥＯ／ＰＯのランダムコポリマー、ＥＯのホモポリマー、ＰＯのホモポリマー、ＥＯ／ＰＯのブロックコポリマー、およびＥＯ／ＰＯの逆ブロックコポリマーが含まれ得る。ＥＯ：ＰＯの重量比は、約１００：０〜約０：１００であり得、好ましくは約９０：１０〜約１０：９０であり、より好ましくは約７５：２５〜約２５：７５であり、および最も好ましくは約５０：５０である。本発明のグラフトポリマーは、好ましくは、６５重量％〜９７重量％の骨格ポリマーを含む。
【００２７】
使用方法
「有効量」は、処理される水性系におけるコロイド状／アモルファスシリカスケールの堆積を阻害するために必要なグラフトコポリマーの量である。「阻害する」とは、コロイド状／アモルファスシリカスケールの堆積を遅らせて、機器の最大効率の期間を延長することを意味する。水性系に添加されるグラフトコポリマーの有効量は、水性系に存在するシリカ、塩、および多価金属イオンの濃度とともに、水性系の温度およびｐＨに応じて変化し得る。ほとんどの用途では、グラフトコポリマーの有効量は、約０．５ｐｐｍ〜約１，０００ｐｐｍ、およびより好ましくは約１ｐｐｍ〜１００ｐｐｍの範囲である。本発明のグラフトコポリマーによって処理される水性系は、通常、３０ｐｐｍ、５０ｐｐｍ、あるいは１００ｐｐｍを超えるシリカ含量を有する。
【００２８】
堆積を制御するための本発明の方法において有用なグラフトポリマーを調製するために使用される重合方法は、特に限定されず、現在または将来、当業者に知られている任意の方法であり得、これらに限定されないが、米国特許第４，１４６，４８８号、同第４，３９２，９７２号、同第５，９５２，４３２号、および同第６，１４３，２４３号に開示された方法を含む、エマルジョン、溶液、添加およびフリーラジカル重合技術を含み、これらは参照により本明細書に組み込まれる。
【００２９】
本発明の使用、用途、および利点は、本発明の例示的な実施形態の以下の考察および説明によって明らかにされるであろう。
【実施例】
【００３０】
以下の実施例は、本明細書に開示および特許請求される本発明の様々な非限定的な実施形態、ならびにその特定の属性を示す。
【００３１】
コポリマーへの酸のグラフト
酸グラフトコポリマーを、アクリル酸と、分子量７７０、粘度１７０セーボルト秒を有するブタノール開始ポリ（オキシエチレン−オキシプロピレン）コポリマーからなるベースポリマーと、を３７．８℃で使用して、次のように調製した。
水凝縮器、熱電対、撹拌機、およびアクリル酸および触媒を導入する手段を備えた５リットルの３つ口丸底フラスコに、２，７００ｇのベースポリマーを入れた。加熱マントルを用いて、フラスコを１５０℃の温度に加熱し、続いて３５ｇの過安息香酸第三級ブチルおよび３１２ｇのアクリル酸を添加した。酸供給を開始する１０分前に過酸化物供給を開始し、両方の成分を９０分間にわたって供給し、その後、生成物を室温まで冷却させた。
【００３２】
静的ボトル試験
静的ボトル試験を使用して、シリカ重合を阻害する様々なポリマーの有効性を評価した。溶液中に残っている遊離シリカ（反応性シリカ）を、ＨＡＣＨケイモリブデン酸塩比色法を使用して追跡した。コロイダルシリカの形成を阻害する効果が高いポリマーは、溶液中の遊離シリカのレベルを長期間維持した。過飽和シリカ溶液を、ＳｉＯ２として４００ｐｐｍの初期シリカ濃度を得るために脱イオン水にケイ酸ナトリウム塩を溶解することによって調製した。
【００３３】
静的ボトル試験の第１の組では、５、１５、および２５ｐｐｍ（活性物質として）の本発明の阻害剤を過飽和シリカ溶液の中に投与し、ｐＨを７．５に調整した。次いで、試料を２０℃で２４時間静置した。２４時間後、シリカ溶液をよく混合し、濁度計で濁度について分析して、不溶性フロックの存在をチェックした。次いで、シリカ試料を０．４５μｍフィルタでろ過し、ＨＡＣＨ比色法を使用してろ液を分析した。試料Ａは、アクリル酸（ＡＡ）グラフトエチレンオキシド−プロピレンオキシドコポリマーである。試料Ｂは、グラフトされていないエチレンオキシド−プロピレンオキシドのコポリマーである。
【００３４】
阻害剤を含有する溶液および阻害剤を含まない溶液の最終可溶性シリカ濃度を測定した後、パーセントスケール阻害を以下の式に従って計算した。
【数１】
2021526453.tif 000005
濁度およびシリカ阻害試験の結果を表１にまとめている。
【表１】
2021526453.tif 000006
【００３５】
試料Ａは、不溶性の沈殿物またはフロックを形成することなく、溶液中で高レベルの反応性シリカを維持すると決定した。比較すると、試料Ｂは、コロイダルシリカの阻害を示したが、不溶性フロックをもたらし、シリカブラインの濁度が大幅に上昇した。
【００３６】
静的ボトル試験の第２の組では、塩化カルシウム二水和物として添加した１００ｐｐｍのＣａ２＋、および塩化マグネシウム六水和物として添加した４０ｐｐｍのＭｇ２＋を、ケイ酸ナトリウムとして添加した４００ｐｐｍのＳｉＯ２に加えて添加して、硬度イオンの影響を評価した。５、１５、および２５ｐｐｍ（活性物質として）で阻害剤を添加した後、ブラインのｐＨを７．５に調整した。次いで、試料を２０℃で２４時間静置した。２４時間後、シリカ溶液をよく混合し、濁度計で濁度について分析して、不溶性フロックの存在をチェックした。次いで、シリカ試料を０．４５μｍフィルタでろ過し、ＨＡＣＨ比色法を使用してろ液を分析した。試料Ａは、アクリル酸（ＡＡ）グラフトエチレンオキシド−プロピレンオキシドコポリマーである。試料Ｂは、グラフトされていないエチレンオキシド−プロピレンオキシドのコポリマーである。濁度およびシリカ阻害試験の結果を表２にまとめている。
【表２】
2021526453.tif 000007
【００３７】
試料Ａは、最小限の濁度で、不溶性の沈殿物またはフロックの量がかなり少ない溶液中で高レベルの反応性シリカを維持すると決定した。比較すると、試料Ｂは、コロイダルシリカの阻害を示したが、多量の不溶性フロックをもたらし、シリカブラインの濁度が大幅に上昇した。
【００３８】
本発明は、上記の明細書および図面に開示されたその好ましい実施形態を参照して説明されてきたが、本発明から逸脱することなく、本発明のさらに多くの実施形態が可能である。したがって、本発明の範囲は、添付の特許請求の範囲によってのみ限定されるべきである。
【国際調査報告】
2021526453.tif 000009
2021526453.tif 000010